FR 3126425 A1 20230303 FR 2109085 A 20210831 L’invention concerne une méthode de refusion de scrap revêtu en alliage d’aluminium comprenant une étape d’approvisionnement de scrap revêtu broyé à base d’alliages d’aluminium, constitué d’entités individuelles ; une étape de délaquage, une étape de préparation d’un pied de bain, une étape de chargement et de fusion du scrap délaqué sur le pied de bain. L’invention se caractérise par le choix d’une géométrie particulière de scrap où au moins 50% des entités individuelles du scrap revêtu broyé a un rapport de pliage (R) inférieur ou égal à 0.6, où le rapport de pliage (R) d’une entité individuelle est défini par l’expression : rapport de pliage=R= (surface dépliée-surface pliée)/(surface dépliée), où la surface pliée est la surface maximale de la projection orthogonale de l’entité individuelle sur un plan et la surface dépliée est la surface totale de la même entité individuelle après avoir été dépliée. Figure d’abrégé : Fig. 3 PROCÉDÉ DE RECYCLAGE DE SCRAP EN ALLIAGE D’ALUMINIUM ECO-RESPONSABLE L’invention concerne la refusion dans un four à induction de scrap revêtus en alliage d’aluminium, de préférence de scrap de récupération issus d’emballage ménager en aluminium, typiquement des boîtes de boisson usagées en aluminium. ART ANTERIEUR Le recyclage de l’aluminium présente l’avantage d’être économique et écologique. La production de l’aluminium secondaire requière jusqu’à 95 % moins d’énergie que l’aluminium primaire et permet la réduction des émissions en CO 2 . Dans un souci d’améliorer l’impact environnemental de la production de l’aluminium, l’industrie de l’aluminium cherche à réduire la quantité de CO 2 émise lors de l’étape du recyclage durant l’étape de refusion des scrap. Dans le présent texte, on désigne sous la formule générique « scrap » les matières premières pour le recyclage, constitués de produits en aluminium et/ou en alliage d’aluminium résultant de la collecte et/ou de la récupération de de métaux produits à différentes étapes de fabrication ou de produits après utilisation. Sauf mention contraire, on se réfère à la norme NF EN 12258-3 Septembre 2003 qui définit des termes en rapport avec les scrap d’aluminium et d’alliages d’aluminium. On appelle « scrap revêtu » scrap composé de pièces ayant n'importe quel type de revêtement, par exemple peinture, vernis, encre d'impression, plastique, papier, métal. Les boites de boisson en alliage d’aluminium sont constituées d’un corps de boite et d’un couvercle ; usuellement le corps de boîte est réalisé en alliage AA3104 et le couvercle en alliage AA5182. Le corps de boîte et le couvercle sont revêtus d’un revêtement organique et/ou inorganique comme un vernis et/ou une peinture et/ou matière organique. Les boites de boissons usagées, aussi appelées UBC (Used Beverage Can) en aluminium appartiennent à la catégorie des scrap revêtus. De même, les emballages alimentaires ou les boitiers d’aerosols en alliages d’aluminium appartiennent à la catégorie des scrap revêtus. Ils sont contaminés par la présence de vernis et/ou de peinture et/ou d’encre d’impression généralement. Il est possible aussi que ces contenants soient contaminés par la présence éventuelle de poussière, de sable, d’eau, de résidus de boisson ou d’autres pollutions. Parmi les emballages ménagers, on peut citer les boites de boissons usagées, les emballages alimentaires usagés, les boitiers d’aérosols usagés. Ces types de produits ou tout autre produit revêtu en alliage d’aluminium peuvent être collectés. Usuellement, après collecte, ces produits sont compactés de façon à former des « balles » ou « briquettes » qui facilitent le stockage et le transport. La compaction est aussi parfois envisagée pour faciliter la submergence des scraps dans les fours de refusion comme dans la demande US 4, 159,907. Il est toutefois aussi possible de les broyer. On obtient du scrap sous forme divisée, constitué d’entité individuelle. L’opération de broyage permet notamment de déchiqueter les produits et d’éviter que du liquide ne soit encore présent dans les contenants et ainsi éviter des risques d’explosion durant l’opération de refusion. Il est possible durant cette étape de broyage de procéder à un tri pour séparer toute contamination comme par exemple d’éventuels morceaux de ferraille, tout autre produits métallique n’étant pas en aluminium ou en alliage d’aluminium ou des produits en plastiques. La technologie utilisée dans la profession pour le recyclage des produits revêtus, en particulier des UBC, utilise usuellement une ligne dédiée constituée d’étapes de préparation à froid (broyeur, tri magnétique et séparateur à lame d’air), élimination à chaud dans un « decoater » des encres, vernis et autres matières organiques. Les scrap revêtus sont ensuite refondus typiquement dans un four à bassin (four « side-well »). Un traitement du métal par ajout de sel (3% à 5%) est nécessaire pour éliminer les oxydes contenus dans le métal liquide (R. Evans, G. Guest, “The aluminium decoating handbook”, Stein Atkinston Stordy, Gillespie Powers internet source). Le métal est ensuite transporté vers l’atelier de fonderie pour être coulé. Une autre alternative est de réaliser la refusion dans en four rotatif. Cette solution requiert un taux de sel plus élevé que pour le four side-well (10% à 15%). La combustion des matières organiques et la refusion du métal se font dans ce cas en simultané dans l’enceinte du four. US 3,999,980 décrit une méthode ne nécessitant pas le traitement préalable dans un « decoater » des UBC. Elle est réalisée dans un four de fusion de scrap sous atmosphère inerte et la compare à des procédés typiques utilisant un sel fondu. Une autre alternative est la refusion en four multi chambres (« multi-chamber ») (« Alumnium recycling » M. Schlesinger, CRC Press, (2007)) . Les scrap revêtus sont chargés, préchauffés et délaqués dans une chambre séparée (tunnel vertical ou rampe horizontale). La combustion des matières organiques contribue à chauffer l’installation. C’est un procédé sans sel. Cette solution présente l’inconvénient de devoir être effectuée dans un four à gaz, qui n’est pas adapté pour réduire les émissions de CO2. Une solution pour réduire les émissions de CO 2 est d’utiliser des fours électriques. La technologie de four induction est mentionnée pour le recyclage des UBC dans les ouvrages de référence (R. Evans, G. Guest, “The aluminium decoating handbook”, Stein Atkinston Stordy, Gillespie Powers internet source). Le four électrique à induction à creuset présente l’avantage d’un bon rendement énergétique et génère peu de perte métal. Le four électrique à canal de grande capacité est parfois utilisé pour la refusion de chutes neuves de fabrication ou de boîtes boisson après délaquage (F. Herbulot – Récupération et recyclage de l’aluminium - Techniques de l’Ingénieur – Mars 2001). Toutefois ces types de four n’ont pas connu un essor industriel importants. Ils exigent des matières premières propres pour éviter l’encrassage progressif des parois du creuset par les oxydes ou la formation d’oxydes dans le métal. Il existe toutefois, en ce qui concerne le traitement de scrap revêtus en four à induction, un préjugé de l’homme du métier indiquant que le recyclage de scrap revêtus, en particulier le scrap de récupération issu de boite boisson usagée n’est pas possible en four électrique à induction à l’échelle industrielle sans l’utilisation de sels fondus (Verran et al. Ressources, Conservation and Recycling 52 (2008) 731-736). Les sels fondus jouent le rôle de collecteur des oxydes et permettent de constituer une scorie saline pâteuse qui se sépare du métal liquide et flotte sur celui-ci. La présence de scories salines présente l’inconvénient de réduire le rendement métal brut ou net. On appelle « rendement métal brut » (exprimé en %) le ratio entre la masse de métal liquide effectivement défourné ou coulé sur la masse de matière chargée dans un four. On appelle « rendement métal net » le ratio entre la masse de métal liquide effectivement défourné ou coulé sur la masse nette de métal chargé dans un four. Il existe donc un besoin d’une solution économique et fiable permettant l’utilisation de fours à induction sans sels fondus dans le traitement des scrap revêtus, en particulier de scrap de récupération issu de boîtes de boisson usagées en aluminium. US2020/0255922 décrit une méthode de traitement dans un four à induction sous vide pour le recyclage de scrap d’usinage en alliage d’aluminium lithium. Cette méthode est réalisée en batch, c’est-à-dire que le scrap en alliage d’aluminium lithium est enfourné en une seule fois afin d’assurer le fonctionnement sous vide. Afin d’accroître la quantité de métal fondu dans le four, US2020/0255922 prévoit une étape de compactage des copeaux. WO 2007/015013 décrit une méthode de traitement dans un four à induction pour le recyclage de scrap d’usinage en alliage d’aluminium lithium. Les scrap en alliage d’aluminium lithium sont chargées sur un pied de bain de métal liquide de manière à créer un matelas flottant de scrap d'épaisseur contrôlée à la surface du lit de métal liquide (étape de chargement). Ce matelas flottant de scrap protège le métal liquide de l’oxydation et évite l’utilisation d’une atmosphère inerte. Ce matelas flottant est constitué de scrap divisés dont au moins une dimension est inférieure à 1 mm et pour lesquels aucune dimension n’est plus grande que 25 mm. La masse volumique du scrap est comprise entre 0,05 et préférentiellement 0,1 à 0,7 t/m3 (tonne par mètre cube) et de façon encore plus avantageuse entre 0,2 à 0,4 t/m3. Les inventeurs ont constaté qu’il n’était pas possible d’obtenir un bon rendement métal brut avec du scrap revêtu avec ces seules considérations géométriques. US 4, 159,907 montre l'inconvénient de la faible masse volumique du scrap qui a tendance à rester en surface de l'aluminium liquide et à s'oxyder et propose de densifier le scrap par compression pour résoudre ce problème. D’autres documents dans l’état de l’état technique proposent des solutions alternatives à l’immersion des scrap dans des fours de fusion. US6,074,455 décrit une méthode d'immersion rapide du scrap dans l'aluminium liquide grâce à son introduction dans le vortex créé par un rotor. US 3,873,305 décrit une méthode de fusion de scrap de boite boisson dans lequel on force le scrap à être submergé par l'action d'une hélice tournante. JP 10147822 décrit un four utilisé pour la fusion de scrap de boite boisson dans lequel le scrap est mélangé au-dessus du bain de métal liquide à l'aide d'un équipement spécifique. Ces solutions d’immersion utilisant des moyens mécaniques pour immerger les scrap présentent l’inconvénient de favoriser l’oxydation du bain ce qui n’est pas favorable pour le rendement métal brut. Le problème que la présente invention cherche à résoudre est donc de proposer une méthode de recyclage des scrap revêtus en alliage d’aluminium, de préférence de scrap de récupération issus d’emballage ménager en aluminium, typiquement des boîtes de boisson usagées en aluminium , utilisant un four de refusion par induction sans utiliser de sels de protection. L’invention a pour objet un procédé de refusion de scrap revêtu en alliage d’aluminium comprenant les étapes suivantes (i) on approvisionne du scrap revêtu broyé à base d’alliages d’aluminium, constitué d’entités individuelles, (ii) on réalise un délaquage dudit scrap revêtu broyé pour obtenir du scrap délaqué, (iii) on prépare un pied de bain initial de métal liquide d’une première composition dans un four à induction à creuset fonctionnant à une fréquence donnée, (iv) on charge le scrap délaqué dans le four à induction directement sur le pied de bain initial pour être fondu, Selon l’invention, au moins 50% des entités individuelles du scrap revêtu broyé approvisionné à l’étape i) a un rapport de pliage (R) inférieur ou égal à 0.6, où le rapport de pliage (R) d’une entité individuelle est défini par l’expression où la surface pliée est la surface maximale de la projection orthogonale de l’entité individuelle sur un plan et la surface dépliée est la surface totale de la même entité individuelle après avoir été dépliée. Avantageusement, au moins 50% des entités individuelles du scrap revêtu broyé approvisionné à l’étape i) présente une granulométrie comprise entre 5 et 50 mm, préférentiellement entre 8 et 50 mm, plus préférentiellement entre 8 et 16 mm, la granulométrie étant mesurée par tamisage. Avantageusement, au moins 50% des entités individuelles du scrap revêtu broyé approvisionné à l’étape i) présente une hauteur inférieure ou égale à 50 mm, de manière préférée inférieure ou égale à 30 mm, encore plus préférentiellement inférieure ou égale à 15 mm. Avantageusement, la masse volumique du scrap revêtu broyé approvisionné à l’étape i) est comprise entre 0.2 et 0.4 t/m3. Avantageusement, le scrap revêtu approvisionné à l’étape i) est constitué majoritairement à partir de scrap de récupération issu d’emballage ménager en aluminium, typiquement des boîtes de boisson usagées en aluminium. Avantageusement, le scrap délaqué obtenu après l’étape ii) est introduit dans le four à induction à l’étape iv) à une température supérieure à 100°C, préférentiellement à une température comprise entre 200°C et 450°C, plus préférentiellement entre 300°C et 450°C, encore plus préférentiellement entre 400°C et 450°C. Avantageusement, aucun sel de protection n’est utilisé dans le four à induction. Avantageusement, lors de l’étape iv) un lit de scrap délaqué flottant est maintenu à la surface du bain liquide durant l’essentiel de la durée de l’étape iv). Avantageusement, la fréquence du four à induction lors de l’étape iv) est comprise entre 50 Hz et 150 Hz. Avantageusement, le chargement à l’étape iv) est réalisé de manière discontinue ou continue, de préférence à l’aide d’une vis sans fin ou une trémie ou un système de vibreur. Avantageusement, la température du bain de métal liquide lors de l’étape iv) est inférieure ou égale à 750°C, préférentiellement inférieure ou égale à 730°C. Avantageusement, lors de l’étape iv) le bain de métal liquide est inerté, typiquement à l’aide d’un flux de gaz argon. FIGURES La représente les principes de la méthode permettant de mesurer le rapport de pliage R. 1a et 1c représentent respectivement l’aspect d’une entité individuelle de scrap revêtu broyé approvisionné et l’aspect de la même entité individuelle dépliée. 1 b représente la projection orthogonale de l’entité individuelle 1a donnant une surface maximale. 1d représente le contour de la surface dépliée permettant la mesure de la surface dépliée. La représente la méthode permettant de mesurer la hauteur d’une entité individuelle de scrap revêtu broyé. La représente l’aspect des scrap revêtus broyés approvisionnés selon l’invention. La représente un schéma d’un four à induction à creuset avec les mouvements de brassage. Méthode de refusion de scrap revêtu en alliage d’aluminium comprenant les étapes suivantes (i) on approvisionne du scrap revêtu broyé à base d’alliages d’aluminium, constitué d’entités individuelles, (ii) on réalise un délaquage dudit scrap revêtu broyé pour obtenir du scrap délaqué, (iii) on prépare un pied de bain initial de métal liquide d’une première composition dans un four à induction à creuset fonctionnant à une fréquence donnée, (iv) on charge le scrap délaqué dans le four à induction directement sur le pied de bain initial pour être fondu, caractérisé en ce que au moins 50% des entités individuelles du scrap revêtu broyé approvisionné à l’étape i) a un rapport de pliage (R) inférieur ou égal à 0.6, où le rapport de pliage (R) d’une entité individuelle est défini par l’expression où la surface pliée est la surface maximale de la projection orthogonale de l’entité individuelle sur un plan et la surface dépliée est la surface totale de la même entité individuelle après avoir été dépliée. Méthode de refusion de scrap revêtu selon la revendication 1 caractérisé en ce que au moins 50% des entités individuelles du scrap revêtu broyé approvisionné à l’étape i) présente une granulométrie comprise entre 5 et 50 mm, préférentiellement entre 8 et 50 mm, plus préférentiellement entre 8 et 16 mm, la granulométrie étant mesurée par tamisage. Méthode de refusion de scrap revêtu selon la revendication 1 ou 2 caractérisé en ce que au moins 50% des entités individuelles du scrap revêtu broyé approvisionné à l’étape i) présente une hauteur inférieure ou égale à 50 mm, de manière préférée inférieure ou égale à 30 mm, encore plus préférentiellement inférieure ou égale à 15 mm. Méthode de refusion de scrap d’aluminium revêtu selon l’une quelconque des revendications 1 à 3 caractérisée en ce que la masse volumique du scrap revêtu broyé approvisionné à l’étape i) est comprise entre 0.2 et 0.4 t/m3. Méthode de refusion de scrap revêtu selon l’une quelconque des revendications 1 à 4 caractérisé en ce que le scrap revêtu approvisionné à l’étape i) est constitué majoritairement à partir de scrap de récupération issu d’emballage ménager en aluminium, typiquement des boîtes de boisson usagées en aluminium. Méthode de refusion de scrap revêtu selon l’une quelconque des revendications 1 à 5 caractérisé en ce que le scrap délaqué obtenu après l’étape ii) est introduit dans le four à induction à l’étape iv) à une température supérieure à 100°C, préférentiellement à une température comprise entre 200°C et 450°C, plus préférentiellement entre 300°C et 450°C, encore plus préférentiellement entre 400°C et 450°C. Méthode de refusion de scrap revêtu selon l’une quelconque des revendications 1 à 6 caractérisé en ce qu’aucun sel de protection n’est utilisé dans le four à induction. Méthode de refusion de scrap revêtu selon l’une quelconque des revendications 1 à 7 caractérisé en ce que lors de l’étape iv) un lit de scrap délaqué flottant est maintenu à la surface du bain liquide durant l’essentiel de la durée de l’étape iv). Méthode de refusion de scrap revêtu selon l’une quelconque des revendications 1 à 8 caractérisé en ce que la fréquence du four à induction lors de l’étape iv) est comprise entre 50 Hz et 150 Hz. Méthode de refusion de scrap revêtu selon l’une quelconque des revendications 1 à 9 caractérisé en ce que le chargement à l’étape iv) est réalisé de manière discontinue ou continue, de préférence à l’aide d’une vis sans fin ou une trémie ou un système de vibreur. Méthode de refusion de de scrap revêtu selon l’une quelconque des revendications 1 à 10 caractérisé en ce que la température du bain de métal liquide lors de l’étape iv) est inférieure ou égale à 750°C, préférentiellement inférieure ou égale à 730°C. Méthode de refusion de de scrap revêtu selon l’une quelconque des revendications 1 à 11 caractérisé en ce que lors de l’étape iv) le bain de métal liquide est inerté, typiquement à l’aide d’un flux de gaz argon.